ФОРМОВОЧНАЯ КОМПОЗИЦИЯ И СПОСОБ ЕЕ ПОЛУЧЕНИЯ

1. Формовочная композиция, содержащая галобутиловый эластомер, по меньшей мере, один дополнительный эластомер, минеральный наполнитель и смешанную систему модификаторов, содержащую силан и фосфин.
2. Формовочная композиция по п.1, отличающаяся тем, что галобутиловый эластомер выбран из числа хлорбутилового эластомера или бромбутилового эластомера.
3. Формовочная композиция по п.1, отличающаяся тем, что галобутиловый эластомер включает галогенированный сополимер, по меньшей мере, из изоолефина и сопряженного диолефина.
4. Формовочная композиция по п.1, отличающаяся тем, что изоолефин включает изобутилен, а сопряженный диолефин - изопрен.
5. Формовочная композиция по п.1, отличающаяся тем, что галобутиловый эластомер включает галогенированный тройной полимер изоолефина, сопряженного диолефина и винильного ароматического мономера.
6. Формовочная композиция по п.5, отличающаяся тем, что изоолефин включает изобутилен, сопряженный диолефин - изопрен, а винильный ароматический мономер - пара-метилстирол.
7. Формовочная композиция по п.1, отличающаяся тем, что дополнительный эластомер включает бутиловый каучук, стиролбутадиеновый каучук, нитрилбутадиеновый каучук, натуральный каучук, эпоксидированный натуральный каучук или их смеси.
8. Формовочная композиция по п.1, отличающаяся тем, что минеральный наполнитель включает диоксид кремния.
9. Формовочная композиция по п.8, отличающаяся тем, что минеральный наполнитель включает высокодисперсный диоксид кремния.
10. Формовочная композиция по п.1, отличающаяся тем, что силам включает аминосилан или серосодержащий силам.
11. Формовочная композиция по п.10, отличающаяся тем, что силам выбран из группы, включающей бис[3-(триэтоксисилил)пропил]моносульфан, бис[3-(триэтоксисилил)пропил]дисульфан, бис[3-(триэтоксисилил)пропил]трисульфан, бис[3-(триэтоксисилил)пропил]тетрасульфан, бис[2-(триэтоксисилил)этил]тетра-сульфан, 3-(триэтоксисилил)пропантиол и их смеси.
12. Формовочная композиция по п.1, отличающаяся тем, что фосфин выбран из группы, включающей триметилфосфин, триэтилфосфин, триизопропилфосфин, три-н-бутилфосфин, трифенилфосфин и их смеси.
13. Формовочная композиция по п.1, отличающаяся тем, что она содержит фосфин в количестве от 0,1 до 6,0 ч. на 100 ч. галобутилового эластомера, в пересчете на молярную массу фосфина.
14. Формовочная композиция по п.1, отличающаяся тем, что она содержит силан в количестве от 0,1 до 15,0 ч. на 100 ч. галобутилового эластомера, в пересчете на молярную массу силана.
15. Формовочная композиция по п.1, отличающаяся тем, что фосфин включает трифенилфосфин и присутствует в количестве от 0,1 до 6,0 ч. на 100 ч. галобутилового эластомера, в пересчете на молярную массу трифенилфосфина, а силан включает бис[3-(триэтоксисилил)пропил]тетра-сульфан и присутствует в количестве от 0,1 до 15,0 ч. на 100 ч. галобутилового эластомера, в пересчете на молярную массу бис[3-(триэтоксисилил)-пропил]тетрасульфана.
3
16. Формовочная композиция по п.1, отличающаяся тем, что она имеет следующую характеристику: тангенс дельта при 0°С больше 0,325, тангенс дельта при 60°С меньше 0,120; потеря объема при истирании (DIN) меньше 165 мм; а величина прочности на разрыв больше 13,0 МПа.
17. Способ получения формовочной композиции, включающий смешивание галобутилового эластомера, по меньшей мере, одного дополнительного эластомера, минерального наполнителя и смешанной системы модификаторов, включающей силан и фосфин.
18. Способ по п.17, отличающийся тем, что компоненты смешанной системы модификаторов подвергают предварительному смешиванию.
19. Способ по п.17, отличающийся тем, что компоненты смешанной системы модификаторов примешивают к предварительно смешанной комбинации галобутилового эластомера, по меньшей мере, одного дополнительного эластомера и минерального наполнителя.